(57)【特許請求の範囲】
【請求項１】
少なくともカーボンブラックと、有機色素誘導体または複素芳香族環誘導体（Ｄ）と、結合剤と、溶剤とを含有する磁気記録媒体用塗料組成物であって、有機色素誘導体または複素芳香族環誘導体（Ｄ）が下記一般式（１）で示される有機色素誘導体または複素芳香族環誘導体（Ｄ１）と下記一般式（２）で示される有機色素誘導体または複素芳香族環誘導体（Ｄ２）とを含み、Ｄ１：Ｄ２の重量比が５：９５〜４０：６０であることを特徴とする磁気記録媒体用塗料組成物。
一般式（１）：
【化１】
0004888430.tif 000012
一般式（２）：
【化２】
0004888430.tif 000013
式中の記号は以下の意味を示す。
Ｑ；有機色素残基、またはアントラキノン残基、または置換基を有してもよい複素環、または置換基を有してもよい芳香族化合物
Ｘ；直接結合、−ＣＯＮＨ−Ｙ１−、ＳＯ２ＮＨ−Ｙ１−、または−ＣＨ３ＮＨＣＯＣＨ２ＮＨ−Ｙ１−
（Ｙ１；置換基を有していてもよいアルキレン基またはアリーレン基）
Ｒ１；
【化３】
0004888430.tif 000014
（Ｙ２；−ＮＨ−、または−Ｏ−）
（Ｒ２、Ｒ３；それぞれ独立に置換もしくは無置換のアルキル基またはＲ２とＲ３で少なくとも窒素原子を含むヘテロ環を形成していてもよい。）
ｍ：１〜６の整数
ｎ：１〜４の整数
【請求項２】
カーボンブラック１００重量部に対し、有機色素誘導体または複素芳香族環誘導体（Ｄ）を０．１から２０重量部含有することを特徴とする請求項１記載の磁気記録媒体用塗料組成物。
【請求項３】
非磁性支持体に対し、互いに反対面に磁性層とバック層とを有する磁気記録媒体であって、該バック層が請求項１又は２に記載の磁気記録媒体用塗料組成物を含むことを特徴とする磁気記録媒体。
【請求項４】
非磁性支持体の一方の面に、非磁性下層と磁性層とが重層された構成を有する磁気記録媒体において、非磁性下層が、請求項１又は２に記載の磁気記録媒体用塗料組成物であることを特徴とする磁気記録媒体。
【発明の詳細な説明】
【技術分野】
【０００１】
本発明は、分散性、保存安定性に優れた磁気記録媒体用塗料組成物及びそれを用いてなる磁気記録媒体に関する。
【背景技術】
【０００２】
近年、磁気記録媒体、特にデータストレージテープ、ビデオテープの高記録容量化、高画質化に伴い、記録波長の短波長化、記録トラック幅の狭トラック化による高密度化が図られている。磁気記録媒体の記録特性向上には、強磁性粉末の磁気特性の改良、表面の平滑化などがあり種々の改良がなされている。また短波長化に伴い磁性層の厚みが厚いと出力が低下する自己減磁損失、厚み損失の問題が大きくなっており、磁性層の薄層化が求められてきている。
【０００３】
しかしながら磁性層を薄くすると、支持体の影響を受けやすくなり電磁変換特性の悪化を及ぼす。このため支持体に非磁性下層、磁性層の順に積層するいわゆる重層塗布型磁気記録媒体が使用される事が多くなってきている。これにより支持体の表面状態が磁性層表面に現れにくくなり磁性層薄膜の平滑性を向上させる事ができる。また現在ビデオテープ等の磁気記録媒体の磁気テープ終端検出は光透過率の差を検知する事により行われている。磁気記録媒体の薄層化、磁気記録媒体に分散されている強磁性粉末の微粒子化により磁気記録層の光透過率が大きくなるとテープ終端検出が困難になるため、磁性層または非磁性層にカーボンブラック等を添加して光透過率を小さくする事が行われている。また磁気記録媒体の表面電気抵抗値が高いと帯電により磁気記録媒体製造時や使用時に切断くずや粉塵等が磁気記録媒体表面に付着し、その結果ドロップアウトが増加する。そのため磁気記録媒体の表面電気抵抗値を下げる目的でもカーボンブラックが使用されている。
【０００４】
一方、磁気記録媒体にはテープの走行安定性を付与する目的でバック層を設ける事が行われている。バック層においても上述した表面電気抵抗の低下による帯電防止、磁気テープ終端検出のためカーボンブラックが使用されている。
【０００５】
上述のように磁気記録媒体においてカーボンブラックが重要な役割を担うが、その機能を発揮するためにはカーボンブラックを微細に分散する必要がある。しかしカーボンブラックは微細なほど分散安定化が難しく、また、カーボンブラックの分散安定化が不十分な場合には例えば、形成された非磁性下層またはバック層の塗膜表面が粗くなり磁性層の平滑性等が低下するため、電磁変換特性等の記録特性の低下等の不具合が生じる。
【０００６】
カーボンブラックに限らず、一般的に顔料の分散状態を良好に保つために分散剤が利用されている。特許文献１では顔料を母体骨格として側鎖に塩基性基を置換基として有する顔料分散剤をバック層、磁性層、またはその下塗り層用組成物にカーボンブラックともに含有する事によりカーボンブラックの分散性を改善し、各層で平滑性が向上する事が開示されている。しかし、これらの顔料分散剤を単に使用するだけでは、これら組成物の長期保存安定性が充分でなく、経時で組成物の粘度が上昇し、また組成物を塗布した場合にはバック層、磁性層、またはその下塗り層の平滑性が低下する問題があった。
【特許文献１】特開平１−２３２５２４号報
【発明の開示】
【発明が解決しようとする課題】
【０００７】
本発明が解決しようとする課題は、高平滑な磁気記録媒体にあって、その磁気記録媒体用塗料組成物の長期での保存安定性の確保である。
【課題を解決するための手段】
【０００８】
本発明は少なくともカーボンブラックと、有機色素誘導体または複素芳香族環誘導体（Ｄ）と、結合剤と、溶剤とを含有する磁気記録媒体用塗料組成物であって、有機色素誘導体または複素芳香族環誘導体（Ｄ）が下記一般式（１）で示される有機色素誘導体または複素芳香族環誘導体（Ｄ１）と下記一般式（２）で示される有機色素誘導体または複素芳香族環誘導体（Ｄ２）とを含み、Ｄ１：Ｄ２の重量比が５：９５〜４０：６０であることを特徴とする磁気記録媒体用塗料組成物に関する。
一般式（１）：
【０００９】
【化４】
0004888430.tif 000002
【００１０】
一般式（２）：
【００１１】
【化５】
0004888430.tif 000003
【００１２】
式中の記号は以下の意味を示す。
Ｑ；有機色素残基、またはアントラキノン残基、または置換基を有してもよい複素環、または置換基を有してもよい芳香族化合物
Ｘ；直接結合、−ＣＯＮＨ−Ｙ１−、ＳＯ２ＮＨ−Ｙ１−、または−ＣＨ３ＮＨＣＯＣＨ２ＮＨ−Ｙ１−
（Ｙ１；置換基を有していてもよいアルキレン基またはアリーレン基）
Ｒ１；
【化６】
0004888430.tif 000004
（Ｙ２；−ＮＨ−、または−Ｏ−）
（Ｒ２、Ｒ３；それぞれ独立に置換もしくは無置換のアルキル基またはＲ２とＲ３で少なくとも窒素原子を含むヘテロ環を形成していてもよい。）
ｍ：１〜６の整数
ｎ：１〜４の整数
さらにカーボンブラック１００重量部に対し、有機色素誘導体または複素芳香族環誘導体（Ｄ）を０．１から２０重量部含有することを特徴とする磁気記録媒体用塗料組成物に関する。
【００１３】
さらに非磁性支持体に対し、互いに反対面に磁性層とバック層とを有する磁気記録媒体であって、該バック層がこれらの磁気記録媒体用塗料組成物を含むことを特徴とする磁気記録媒体に関する。
【００１４】
さらに非磁性支持体の一方の面に、非磁性下層と磁性層とが重層された構成を有する磁気記録媒体において、非磁性下層が、これらの磁気記録媒体用塗料組成物であることを特徴とする磁気記録媒体に関する。
【発明の効果】
【００１５】
本発明によって、高平滑な磁気記録媒体にあって、長期での保存安定性を有する磁気記録媒体用塗料組成物を提供する事ができた。
【発明を実施するための最良の形態】
【００１６】
本発明に用いるカーボンブラックとしては、市販のファーネスブラック、チャンネルブラック、サーマルブラック、アセチレンブラックなどの各種のものを用いる事ができる。また、通常行われている各種前処理（気相プラズマ処理、液相酸化処理等）されたカーボンブラックや中空（高導電性）カーボンブラックも使用できる。また、本発明に使用するカーボンブラックは、粉状品、粒状品いずれの形態であってもよい。また、酸性、中性、塩基性を問わないが、有機色素誘導体または複素芳香族環誘導体のカーボンブラックに対する吸着性、脱着性を考えた場合、表面官能基の少ない中性カーボンが好ましい。また、カーボンブラックの粒径としては、通常のインキや塗料に用いるカーボンブラックの粒径範囲と同様に５〜１０００ｎｍが好ましく、特に、１０〜５００ｎｍが好ましい。ただし、ここでいう粒径は、電子顕微鏡などで測定された平均一次粒子径を示し、この物性値は一般にカーボンブラックの物理的特性を表すのに用いられている。
【００１７】
また、本発明における磁気記録媒体用塗料組成物をバック層として使用した場合、摩擦係数を調整し平滑性と走行性のバランスをとるため、平均一次粒子径が１０〜５０ｎｍのカーボンブラックまたは非磁性粉末と平均一次粒子径が５０〜５００ｎｍのカーボンブラックまたは非磁性粉末を２種以上組み合わせてもよい。カーボンブラック以外の非磁性粉末としては金属酸化物、金属炭酸塩、金属窒化物、金属炭化物等の無機化合物がある。具体例としては例えば酸化チタン、酸化鉄、酸化亜鉛、酸化スズ、酸化マグネシウム、酸化ジルコニウム、硫酸バリウム、炭酸カルシウム、アルミナ、シリカ、窒化珪素、炭化珪素等が挙げられる。これらの非磁性粉末の平均一次粒子径は５ｎｍ〜５００ｎｍであるが特に好ましいのは１０〜３５０ｎｍであり、単独でも良いが２種類以上を組み合わせて用いることができる。また、バック層には従来公知の潤滑剤、分散剤や各種添加剤を含有させることができる。形成方法に関しては特に制限はなく、従来公知の方法を用いることが可能で、例えば、上記材料を含有するバック層形成用塗料組成物を塗布、乾燥すること等が挙げられ、磁性層や非磁性下層に対する形成の順序に関しても特に制限はない。
【００１８】
さらに本発明における磁気記録媒体用塗料組成物を非磁性下層として使用した場合、カーボンブラック以外の非磁性粉末を１種または２種以上含有していてもよい。
【００１９】
非磁性粉末の例としてはグラファイト、酸化チタン、酸化鉄、酸化亜鉛、酸化スズ、酸化マグネシウム、酸化ジルコニウム、硫酸バリウム、炭酸カルシウム、アルミナ、シリカ、窒化珪素、炭化珪素等が使用できる。これら非磁性粉末の平均粒子径は５〜１０００ｎｍであるが、非磁性下層の場合には１０〜５００ｎｍが好ましく、更に非磁性粒子が球状の場合には平均粒子径８０ｎｍ以下が好ましく、針状粒子の場合には平均長軸径が３００ｎｍ以下のものが好ましい。これらの非磁性粉末には必要に応じて無機化合物、有機化合物で表面処理を施してもよい。特にアルミニウムの水酸化物または酸化物、珪素の水酸化物または酸化物から選ばれた１種または２種以上で被覆処理する事が好ましい。
【００２０】
本発明に用いられる結合剤については特に限定されるものではないが、磁気記録媒体に用いられる従来公知の樹脂を結合剤として組み合わせて使用できる。例えば、塩化ビニル、酢酸ビニル、ビニルアルコール、マレイン酸、アクリル酸、アクリル酸エステル、アクリロニトリル、スチレン、ビニルビチラール、ビニルアセタール等を構成単位として含む重合体または共重合体、ポリエステル樹脂、フェノール樹脂、エポキシ樹脂、フェノキシ樹脂、尿素樹脂、メラミン樹脂、アルキド樹脂、アクリル樹脂、ホルムアルデヒド樹脂、シリコン樹脂、硝化綿等の繊維素系樹脂が挙げられる。
【００２１】
本発明における溶剤としては、特に限定されるものではないが、具体例としては磁気記録媒体用塗料に通常使用されているメチルエチルケトン、トルエン、メチルイソブチルケトン、シクロヘキサノン、酢酸エチル、酢酸ブチル、テトラヒドロフラン等を単独あるいは複数組み合わせて使用する事ができる。これらの有機溶剤は必ずしも１００％純粋である必要はなく、主成分以外にも異性体、未反応物、副反応物、分解物、酸化物、水分等の不純物が微量含まれていてもかまわない。
【００２２】
下記一般式（１）で表される有機色素誘導体または複素芳香族環誘導体（Ｄ１）と下記一般式（２）で表される有機色素誘導体または複素芳香族環誘導体（Ｄ２）からなる有機色素誘導体または複素芳香族環誘導体（Ｄ）の有機色素残基としては、例えば、フタロシアニン系色素、アゾ系色素、キナクリドン系色素、ジオキサジン系色素、アントラピリミジン系色素、アンサンスロン系色素、インダンスロン系色素、フラバンスロン系色素、ペリレン系色素、ペリノン系色素、チオインジコ系色素、イソインドリノン系色素、トリフェニルメタン系色素等の顔料骨格または染料骨格が挙げられる。
【００２３】
また複素環または芳香族環としては例えば、チオフェン、フラン、ピリジン、ピラゾール、ピロール、イミダゾール、イソインドリン、イソインドリノン、ベンズイミダゾロン、ベンズチアゾール、ベンズトリアゾール、インドール、キノリン、カルバゾール、アクリジン、ベンゼン、ナフタレン、アントラセン、フルオレン、フェナントレン等が挙げられる。
【００２４】
本発明の磁気記録媒体用塗料組成物において、下記一般式（１）で表される有機色素誘導体または複素芳香族環誘導体（Ｄ１）と下記一般式（２）で表される有機色素誘導体または複素芳香族環誘導体（Ｄ２）の重量比は５：９５〜４０：６０が好ましく、更に好ましくは１０：９０〜２５：７５である。Ｄ１：Ｄ２が０：１００〜４：９６もしくは４１：５９〜１００：０の場合は目的とする磁気記録媒体用塗料組成物の長期保存安定性が確保できない。
【００２５】
一般式（１）：
【００２６】
【化７】
0004888430.tif 000005
【００２７】
一般式（２）：
【００２８】
【化８】
0004888430.tif 000006
【００２９】
式中の記号は以下の意味を示す。
Ｑ；有機色素残基、またはアントラキノン残基、または置換基を有してもよい複素環、または置換基を有してもよい芳香族化合物
Ｘ；直接結合、−ＣＯＮＨ−Ｙ１−、ＳＯ２ＮＨ−Ｙ１−、または−ＣＨ３ＮＨＣＯＣＨ２ＮＨ−Ｙ１−
（Ｙ１；置換基を有していてもよいアルキレン基またはアリーレン基）
Ｒ１；
【００３０】
【化９】
0004888430.tif 000007
（Ｙ２；−ＮＨ−、または−Ｏ−）
（Ｒ２、Ｒ３；それぞれ独立に置換もしくは無置換のアルキル基またはＲ２とＲ３で少なくとも窒素原子を含むヘテロ環を形成していてもよい。）
ｍ：１〜６の整数
ｎ：１〜４の整数
【００３１】
また有機色素誘導体または複素芳香族環誘導体（Ｄ１）と有機色素誘導体または複素芳香族環誘導体（Ｄ２）で構成される有機色素誘導体または複素芳香族環誘導体（Ｄ）の添加量はカーボンブラック１００重量部に対し、好ましくは０．１〜２０重量部、更に好ましくは０．５〜１０重量部、最も好ましくは１〜７重量部である。カーボンブラック１００重量部に対し有機色素誘導体または複素芳香族環誘導体（Ｄ）が０．１重量部未満、あるいは２０重量部を超えると分散性が悪くなる場合がある。
【００３２】
本発明においる磁気記録媒体用塗料組成物は必要に応じて分散剤、表面調整剤及び消泡剤などを添加する事ができる。分散剤の例としてはＳＯＬＳＰＥＲＳＥ３０００、ＳＯＬＳＰＥＲＳＥ５０００、ＳＯＬＳＰＥＲＳＥ１１２００、ＳＯＬＳＰＥＲＳＥ１２０００、ＳＯＬＳＰＥＲＳＥ１３２４０、ＳＯＬＳＰＥＲＳＥ１３６５０、ＳＯＬＳＰＥＲＳＥ１３９４０、ＳＯＬＳＰＥＲＳＥ１６０００、ＳＯＬＳＰＥＲＳＥ１７０００、ＳＯＬＳＰＥＲＳＥ１８０００、ＳＯＬＳＰＥＲＳＥ２００００、ＳＯＬＳＰＥＲＳＥ２１０００、ＳＯＬＳＰＥＲＳＥ２４０００ＳＣ、ＳＯＬＳＰＥＲＳＥ２４０００ＧＲ、ＳＯＬＳＰＥＲＳＥ２６０００、ＳＯＬＳＰＥＲＳＥ２７０００、ＳＯＬＳＰＥＲＳＥ２８０００、ＳＯＬＳＰＥＲＳＥ３１８４５、ＳＯＬＳＰＥＲＳＥ３２０００、ＳＯＬＳＰＥＲＳＥ３２５００、ＳＯＬＳＰＥＲＳＥ３２５５０、ＳＯＬＳＰＥＲＳＥ３２６００、ＳＯＬＳＰＥＲＳＥ３３０００、ＳＯＬＳＰＥＲＳＥ３４７５０、ＳＯＬＳＰＥＲＳＥ３５１００、ＳＯＬＳＰＥＲＳＥ３５２００、ＳＯＬＳＰＥＲＳＥ３６０００、ＳＯＬＳＰＥＲＳＥ３６６００、ＳＯＬＳＰＥＲＳＥ３７５００、ＳＯＬＳＰＥＲＳＥ３８５００、ＳＯＬＳＰＥＲＳＥ３９０００、ＳＯＬＳＰＥＲＳＥ４１０００、ＳＯＬＳＰＥＲＳＥ４１０９０、ＳＯＬＳＰＥＲＳＥ４３０００、ＳＯＬＳＰＥＲＳＥ４４０００、ＳＯＬＳＰＥＲＳＥ４６０００、ＳＯＬＳＰＥＲＳＥ５３０９５、ＳＯＬＳＰＥＲＳＥ５４０００、ＳＯＬＳＰＥＲＳＥ５５０００、ＳＯＬＳＰＥＲＳＥ５６０００、ＳＯＬＳＰＥＲＳＥ７１０００（以上日本ルーブリゾール株式会社製）、Ａｎｔｉ−Ｔｅｒｒａ−Ｕ／Ｕ１００、Ａｎｔｉ−Ｔｅｒｒａ−２０４／２０５、Ｄｉｓｐｅｒｂｙｋ−１０１、Ｄｉｓｐｅｒｂｙｋ−１０２、Ｄｉｓｐｅｒｂｙｋ−１０３、Ｄｉｓｐｅｒｂｙｋ−１０６、Ｄｉｓｐｅｒｂｙｋ−１０８、Ｄｉｓｐｅｒｂｙｋ−１０９、Ｄｉｓｐｅｒｂｙｋ−１１０／１１１、Ｄｉｓｐｅｒｂｙｋ−１１２、Ｄｉｓｐｅｒｂｙｋ−１１６、Ｄｉｓｐｅｒｂｙｋ−１３０、Ｄｉｓｐｅｒｂｙｋ−１４０、Ｄｉｓｐｅｒｂｙｋ−１４２、Ｄｉｓｐｅｒｂｙｋ−１４５、Ｄｉｓｐｅｒｂｙｋ−１６１、Ｄｉｓｐｅｒｂｙｋ−１６２／１６３、Ｄｉｓｐｅｒｂｙｋ−１６４、Ｄｉｓｐｅｒｂｙｋ−１６６、Ｄｉｓｐｅｒｂｙｋ−１６７、Ｄｉｓｐｅｒｂｙｋ−１６８、Ｄｉｓｐｅｒｂｙｋ−１７０／１７１、Ｄｉｓｐｅｒｂｙｋ−１７４、Ｄｉｓｐｅｒｂｙｋ−１８０、Ｄｉｓｐｅｒｂｙｋ−１８２、Ｄｉｓｐｅｒｂｙｋ−１８３／１８５、Ｄｉｓｐｅｒｂｙｋ−１８４、Ｄｉｓｐｅｒｂｙｋ−２０００、Ｄｉｓｐｅｒｂｙｋ−２００１、Ｄｉｓｐｅｒｂｙｋ−２０２０、Ｄｉｓｐｅｒｂｙｋ−２０２５、Ｄｉｓｐｅｒｂｙｋ−２０５０、Ｄｉｓｐｅｒｂｙｋ−２０７０、Ｄｉｓｐｅｒｂｙｋ−２０９６、Ｄｉｓｐｅｒｂｙｋ−２１５０、ＢＹＫ−Ｐ１０４／Ｐ１０４Ｓ、ＢＹＫ−Ｐ１０５、ＢＹＫ−９０７６、ＢＹＫ−９０７７、ＢＹＫ−２２０Ｓなどが挙がられる（以上ＢＹＫ  Ｃｈｅｍｉｅ製）。表面調整剤の例としてはＢＹＫ−３００、ＢＹＫ−３０２、ＢＹＫ−３０６、ＢＹＫ−３０７、ＢＹＫ−３１０、ＢＹＫ−３１５、ＢＹＫ−３２０、ＢＹＫ−���２２、ＢＹＫ−３２３、ＢＹＫ−３２５、ＢＹＫ−３３０、ＢＹＫ−３３１、ＢＹＫ−３３３、ＢＹＫ−３３７、ＢＹＫ−３４０、ＢＹＫ−３４４、ＢＹＫ−３７０、ＢＹＫ−３７５、ＢＹＫ−３７７、ＢＹＫ−３５０、ＢＹＫ−３５２、ＢＹＫ−３５４、ＢＹＫ−３５５、ＢＹＫ−３５８Ｎ、ＢＹＫ−３６１Ｎ、ＢＹＫ−３９２などが挙がられる（以上ＢＹＫ  Ｃｈｅｍｉｅ製）。消泡剤としてはＢＹＫ−０５１、ＢＹＫ−０５２、ＢＹＫ−０５３、ＢＹＫ−０５４、ＢＹＫ−０５５、ＢＹＫ−０５７、ＢＹＫ−１７５２、ＢＹＫ−１７９０、ＢＹＫ−０６０Ｎ、ＢＹＫ−０６３、ＢＹＫ−０６５、ＢＹＫ−０６６Ｎ、ＢＹＫ−０６７Ａ、ＢＹＫ−０７０、ＢＹＫ−０７７、ＢＹＫ−０８０Ａ、ＢＹＫ−０８８、ＢＹＫ−１４１、ＢＹＫ−３５４、ＢＹＫ−３９２などが挙げられる（以上ＢＹＫ  Ｃｈｅｍｉｅ製）。
【００３３】
本発明における磁気記録媒体用塗料組成物の製造方法としては、従来公知の混練り機、分散機を使用した製造工程を用いる事ができる。使用する分散機の例としては、２本ロールミル、３本ロールミル、ニーダー、加圧ニーダー、連続ニーダー、エクストルーダー、連続エクストルーダー、ボールミル、アトライター、サンドミル、コボールミル、アジテーターミル、スーパーミル、ショットミル、ピンミル、ジェットミル、ディスクミル、ホモジナイザー、バスケットミル、ペブルミル、ヘンシェルミキサー、スーパーミキサー、プラネタリーミキサー、ディゾルバー、超音波分散機などを単独あるいは２種以上組み合わせて用いる事ができる。
【００３４】
本発明の磁気記録媒体用塗料組成物は、非磁性下層用塗料組成物となる。また、非磁性支持体の一方の面に、非磁性粉末分散が上記の磁気記録媒体用塗料組成物に分散されてなる厚さ２．５μｍ以下の非磁性下層と強磁性粉末が結合剤に分散されてなる厚さ０．３μｍ以下の磁性層とが重層された構成を少なくとも有する磁気記録媒体も本発明の態様である。
【００３５】
また、本発明における磁気記録媒体用塗料組成物は、バック層用塗料組成物となる。また、非磁性支持体に対し互いに反対面に磁性層と上記の磁気記録媒体用塗料組成物を用いてなるバック層とを有する磁気記録媒体も本発明の態様である。
【００３６】
本発明における磁気記録媒体の磁性層は、強磁性粉末をバインダーに分散させた磁性塗料を塗布、乾燥するか、蒸着やスパッタリングにより金属薄膜を形成する方法により得られる。強磁性粉末としては、金属磁性粉末、酸化鉄、炭化鉄、バリウムフェライトなどの磁性をもつものであれば特に制限はなく、形状も球状、針状、板状等任意に選択して使用できる。これらの強磁性粉末には必要に応じて無機化合物、有機化合物で表面処理してもよい。また磁性層にはカーボンブラックや従来公知の潤滑剤、研磨剤、分散剤等の添加剤を含有させる事ができる。また蒸着またはスパッタリングにより形成される金属薄膜としてはＦｅ、Ｃｏ、及びＮｉ等の強磁性金属ならびにこれらの合金からなるものがあり、単層であっても多層であってもよい。また蒸着層の上層にスパッタリング，ＣＶＤ法等による保護膜を形成してもよく、従来公知の潤滑層を形成してもよい。
【００３７】
本発明における非磁性支持体は、現在磁気記録媒体に汎用されているポリエチレンテレフタラート、ポリエチレンナフタレート、ポリアミド、ポリアミドイミド、ポリイミド、ポリカーボネート等の合成樹脂フィルム、アルミニウム、ステンレス等の金属フィルム、各種紙が使用でき、厚みは１．０〜２００μｍ、好ましくは１．０〜２０μであり、さらに好ましくは１．０〜５．０μｍである。非磁性支持体に非磁性下層および磁性層を積層する方法としては、非磁性下層および磁性層を湿潤状態のうちに同時または非磁性下層を塗布後、非磁性下層が湿潤状態のうちに磁性層を設ける逐次湿潤塗布であるいわゆるウェット・オン・ウェット方式、非磁性下層が乾燥した後に磁性層を設けるウェット・オン・ドライ方式がある。
【００３８】
また、媒体形成時に樹脂架橋剤として、ポリイソシアネートを組み合わせてもよい。ポリイソシアネートとしては、トリレンジイソシアネート、４，４−ジフェニルメタンジイソシアネート、ヘキサメチレンジイソシアネート、キシリレンジイソシアネート、オルトトルイジンジイソシアネート、イソホロンジイソシアネート、トリフェニルメタントリイソシアネート等のイソシアネート類、またいわゆるブロック剤でブロックされたイソシアネート類またこれらのイソシアネート類とポリアルコールとの生成物、またイソシアネート類の縮合によって生成したポリイソシアネート等を使用できる。これらのイソシアネート類は結合剤中の極性基と反応する事によって３次元的に架橋し、塗膜の強度、耐久性を高める効果がある。
【００３９】
次に実施例を示し、本発明をさらに具体的に説明するが、本発明は実施例に特に限定されるものではない。各例において、特に指定しない限り「部」とは重量部を、「％」とは重量％をそれぞれ表す。
【００４０】
また、実施例においては得られる塗膜の光沢、表面平滑性（平均粗さ）を評価するために、磁性層の形成を行わなかった。なお、比較例についても同様である。
【００４１】
[実施例１]
カーボンブラック（平均一次粒子径１７ｎｍ）                      １００部
カーボンブラック（平均一次粒子径２７０ｎｍ）                        ３部
７０％湿潤硝化綿（ＨＩＧ１  ＳＮＰＥ ＪＡＰＡＮ株式会社製）        ７４部
ポリウレタン溶液（バイロンＵＲ８３００  東洋紡績株式会社製）      １７０部
表１の有機色素誘導体Ｄ５                                              ５部
メチルエチルケトン                                                ３７４部
トルエン                                                          ３７４部
シクロヘキサノン                                                  ２００部
【００４２】
上記組成物をジルコニアビーズを充填したアニュラー構造を有するメディア攪拌型分散機を用いて分散し、１０μｍのフィルターで濾過して磁気記録媒体用塗料組成物を得た後、ポリイソシアネート（コロネートＬ、日本ポリウレタン株式会社製）を２０部加え、デスパーにて攪拌を行った。この混合物を塗布厚１ミル（＝２５．４μｍ）ドクターブレードを用いて１ｍｍ厚の平滑なガラス板に塗布し、常温で乾燥して得た塗工物を塗膜評価に用いた。
【００４３】
【表１】
0004888430.tif 000008
【００４４】
有機色素誘導体（Ｄ３）
【００４５】
【化１０】
0004888430.tif 000009
有機色素誘導体（Ｄ4）
【００４６】
【化１１】
0004888430.tif 000010
【００４７】
[比較例１、２]
実施例１において表１の有機色素誘導体Ｄ５を表１の有機色素誘導体Ｄ６、Ｄ７に変更し、実施例１と同様の方法で比較例１、２を作成した。
[比較例３]
実施例１において表１の有機色素誘導体Ｄ５の添加量５部を０．０５部に変更し、実施例１と同様の方法で比較例３を作成した。
[比較例４]
実施例１において表１の有機色素誘導体Ｄ５の添加量５部を２５部に変更し、実施例１と同様の方法で比較例３を作成した。
【００４８】
[実施例２]
カーボンブラック（平均一次粒子径１７ｎｍ）                      １００部        ポリウレタン溶液（バイロンＵＲ８３００  東洋紡績株式会社製）    １５０部
表１の有機色素誘導体Ｄ５                                            ７部
メチルエチルケトン                                              １９０部
トルエン                                                        １９０部
シクロヘキサノン                                                １２０部
【００４９】
上記組成物をジルコニアビーズを充填したアニュラー構造を有するメディア攪拌型分散機を用いて分散し、１０μｍのフィルターで濾過して磁気記録媒体用塗料組成物を得た後、ポリイソシアネート（コロネートＬ、日本ポリウレタン株式会社製）を２０部加え、デスパーにて攪拌を行った。この混合物を塗布厚１ミル（＝２５．４μｍ）ドクターブレードを用いて１ｍｍ厚の平滑なガラス板に塗布し、常温で乾燥して得た塗工物を塗膜評価に用いた。
【００５０】
[比較例５、６]
実施例２において表１の有機色素誘導体Ｄ５を表１の有機色素誘導体Ｄ６、Ｄ７に変更し、実施例１と同様の方法で比較例５、６を作成した。
【００５１】
以上の実施例１、２、比較例１〜６で作成した磁気記録媒体用塗料組成物及びその塗工物について下記に示す方法で評価を行った。
【００５２】
［塗料粘度］
磁気記録媒体用組成物の粘度を液温２５℃に調整した後、ＢＬ型粘度計において６０ｒｐｍ１分後の値を測定した。
［中心線平均粗さ］
塗工物の表面を触針式表面粗さ計（触針径１ミクロン）によりＪＩＳ−Ｂ−０６０１−１９８２に基づきカットオフ値０．０８で測定し、表面粗さの評価指標である中心線平均粗さＲａを求めた。Ｒａは小さいほど平滑であり、分散状態が良好でする事を示す。
［塗膜光沢］
塗工物の表面の６０゜における光沢度を、光沢計（日本電色製ＶＧ−２０００）を用いて測定した。分散が良好な状態であるほど高い光沢度を示す。
【００５３】
［塗料安定性］
磁気記録媒体用組成物を４０℃で１ケ月保存した後、再び塗料粘度測定、塗工、塗膜評価を行い初期品位と比較した。初期品位との乖離が少ないほど、塗料安定性が良好である事を示す。
【００５４】
以上の評価結果を表２にまとめた。表２からも明らかなように、本発明によって、長期保存安定性に優れる磁気記録媒体用塗料組成物を得る事ができた。
【００５５】
【表２】
0004888430.tif 000011
【産業上の利用可能性】
【００５６】
高密度記録が要求されるデータストレージテープやデジタル放送用ＶＴＲテープ等の磁気記録媒体に限らずカーボンブラックを含有する他の記録メディア、表示材料、機能性材料等あらゆる分野に利用可能である。